(57)【要約】【課題】  初期摩擦力（初期摩擦係数）の低減と、プラスメモリーの抑制を両立した電子写真感光体、ならびに該電子写真感光体を有するプロセスカートリッジおよび電子写真装置を提供する。【解決手段】  電子写真感光体の表面層である電荷輸送層が、特定の電荷輸送物質、特定の化合物、および特定の樹脂（結着樹脂）を含有することを特徴とする。【選択図】  図２
2014137541.tif 000002
【特許請求の範囲】
【請求項１】
支持体、該支持体上に形成された電荷発生層および該電荷発生層上に形成された電荷輸送層を有し、表面層が電荷輸送層である電子写真感光体において、
該表面層が、下記（α）、（β）および（γ）を含有することを特徴とする電子写真感光体。
（α）下記式（１）で示される化合物、下記式（２）で示される化合物、下記式（３）で示される化合物、下記式（４）で示される化合物および下記式（５）で示される化合物からなる群より選択される少なくとも一種の電荷輸送物質
（β）ヘキサノール、ヘプタノール、シクロヘキサノール、ベンジルアルコール、エチレングリコール、１，４−ブタンジオール、１，５−ペンタンジオール、ジエチレングリコール、ジエチレングリコールエチルメチルエーテル、炭酸エチレン、炭酸プロピレン、ニトロベンゼン、ピロリドン、Ｎ−メチルピロリドン、安息香酸メチル、安息香酸エチル、酢酸ベンジル、３−エトキシプロピオン酸エチル、アセトフェノン、サリチル酸メチル、フタル酸ジメチルおよびスルホランからなる群より選択される少なくとも１種の化合物
（γ）末端にシロキサン構造を有するポリカーボネート樹脂、および末端にシロキサン構造を有するポリエステル樹脂からなる群より選択される少なくとも１種の樹脂
【化１】
2014137541.tif 000040
（式（１）および式（２）中、Ａｒ１およびＡｒ３は、それぞれ独立に、フェニル基、または置換基としてメチル基、エチル基もしくはエトキシ基を有するフェニル基を示す。Ａｒ２およびＡｒ４は、それぞれ独立に、フェニル基、置換基としてメチル基を有するフェニル基、置換基として−ＣＨ＝ＣＨ−Ｔａ（式中、Ｔａは、トリフェニルアミンのベンゼン環から水素原子１個を除いて導き出される１価の基、または置換基としてメチル基、もしくはエチル基を有するトリフェニルアミンのベンゼン環から水素原子１個を除いて導き出される１価の基を示す。）で示される１価の基を有するフェニル基、またはビフェニリル基を示す。Ｒ１は、フェニル基、置換基としてメチル基を有するフェニル基、または置換基として−ＣＨ＝Ｃ（Ａｒ５）Ａｒ６（式中、Ａｒ５およびＡｒ６は、それぞれ独立にフェニル基、または置換基としてメチル基を有するフェニル基を示す。）で示される１価の基を有するフェニル基を示す。Ｒ２およびＲ３は、それぞれ独立に、水素原子、フェニル基、または置換基としてメチル基を有するフェニル基を示す。）
【化２】
2014137541.tif 000041
（式（３）中、Ａｒ２１およびＡｒ２２はそれぞれ独立にフェニル基、または置換基としてメチル基を有するフェニル基を示す。式（４）中、Ａｒ２３およびＡｒ２６は、それぞれ独立にフェニル基、または置換基としてメチル基を有するフェニル基を示す。Ａｒ２４、Ａｒ２５、Ａｒ２７、およびＡｒ２８は、それぞれ独立にフェニル基、または置換基としてメチル基を有するフェニル基を示す。
式（５）中、Ａｒ３１は、トリフェニルアミンのベンゼン環から水素原子１個を除いて導き出される１価の基を有するフェニル基、置換基としてメチル基またはエチル基を有するトリフェニルアミンのベンゼン環から水素原子１個を除いて導き出される１価の基を有するフェニル基、もしくはメチルカルバゾリル基である。）
【請求項２】
前記（β）が、シクロヘキサノール、ベンジルアルコール、安息香酸メチル、安息香酸エチル、酢酸ベンジル、３−エトキシプロピオン酸エチル、アセトフェノン、サリチル酸メチルおよびフタル酸ジメチルからなる群より選択される少なくとも１種の化合物である請求項１に記載の電子写真感光体。
【請求項３】
前記（β）の含有量が前記表面層の全質量に対して０．００１質量％以上２．０質量％以下である請求項１または２に記載の電子写真感光体。
【請求項４】
前記末端にシロキサン構造を有するポリカーボネート樹脂が下記式（Ａ）で示される繰り返し構造単位と下記式（Ｄ）で示される末端構造を有するポリカーボネート樹脂Ｄである請求項１から３のいずれか１項に記載の電子写真感光体。
【化３】
2014137541.tif 000042
（式（Ａ）中、Ｒ２１〜Ｒ２４は、それぞれ独立に、水素原子またはメチル基を示す。Ｘ１は、単結合、シクロヘキシリデン基、または下記式（Ｃ）で示される構造を有する２価の基を示す。）
【化４】
2014137541.tif 000043
（式（Ｃ）中、Ｒ４１およびＲ４２は、それぞれ独立に、水素原子、メチル基、またはフェニル基を示す。）
【化５】
2014137541.tif 000044
（式（Ｄ）中、ａは括弧内の構造の繰り返し数を示し、ポリカーボネート樹脂Ｄに対するａの平均値は１以上５００以下である。Ｚ１は、２価の有機基である。）
【請求項５】
前記末端にシロキサン構造を有するポリエステル樹脂が下記式（Ｂ）で示される繰り返し構造単位と下記式（Ｄ）で示される末端構造を有するポリエステル樹脂Ｅである請求項１から３のいずれか１項に記載の電子写真感光体。
【化６】
2014137541.tif 000045
式（Ｂ）中、Ｒ３１〜Ｒ３４は、それぞれ独立に、水素原子またはメチル基を示す。Ｘ２は、単結合、シクロヘキシリデン基、または下記式（Ｃ）で示される構造を有する２価の基を示す。Ｙ１は、ｍ−フェニレン基、ｐ−フェニレン基、または２つのｐ−フェニレン基が酸素原子を介して結合した２価の基を示す。
【化７】
2014137541.tif 000046
（式（Ｃ）中、Ｒ４１およびＲ４２は、それぞれ独立に、水素原子、メチル基、またはフェニル基を示す。）
【化８】
2014137541.tif 000047
（式（Ｄ）中、ａは括弧内の構造の繰り返し数を示し、ポリエステル樹脂Ｅに対するａの平均値は１以上５００以下である。Ｚ１は、２価の有機基である。）
【請求項６】
前記Ｚ１が、下記式（Ｅ）で示される２価の基である請求項１から５のいずれか１項に記載の電子写真感光体。
【化９】
2014137541.tif 000048
（式（Ｅ）中、Ａｒ１１は、置換もしくは無置換のアリーレン基を示す。該置換アリーレン基の置換基は、フェノキシ基またはフェニルカルボニル基を示す。ｂは、０または１である。ｃは、括弧内の構造の繰り返し数を示し、ポリカーボネート樹脂Ｄまたはポリエステル樹脂Ｅに対するｂの平均値は、１以上１０以下である。）
【請求項７】
前記表面層における前記（α）の含有量が、前記（β）に質量に対して、１０質量％以上８００質量％以下である請求項１から６のいずれか１項に記載の電子写真感光体。
【請求項８】
請求項１から７のいずれか１項に記載の電子写真感光体と、帯電手段、現像手段およびクリーニング手段からなる群より選択される少なくとも１つの手段とを一体に支持し、電子写真装置本体に着脱自在であることを特徴とするプロセスカートリッジ。
【請求項９】
請求項１から７のいずれか１項に記載の電子写真感光体、ならびに帯電手段、露光手段、現像手段及び転写手段を有することを特徴とする電子写真装置。
【発明の詳細な説明】
【技術分野】
【０００１】
本発明は電子写真感光体、プロセスカートリッジおよび電子写真装置に関する。
【背景技術】
【０００２】
電子写真装置に搭載される電子写真感光体は、有機光導電性物質（電荷発生物質）を含有する電子写真感光体がよく用いられている。電子写真装置が繰り返し画像形成するのに伴い、電子写真感光体の表面は、帯電、露光、現像、転写およびクリーニングなどの電気的や機械的外力が直接加えられるため、電子写真感感光体の表面には、それら外力に対する耐久性が要求される。さらに、電子写真感感光体の表面には、接触部材（クリーニングブレードなど）との摩擦力の低減（潤滑性、滑り性）も求められている。
【０００３】
潤滑性という課題に対して、特許文献１および特許文献２には、特定のシロキサン構造を有するポリカーボネート樹脂を電子写真感光体の表面層に用いる方法が提案されている。また、特許文献３には、特定のシロキサン構造を有するポリエステル樹脂が提案されている。
【先行技術文献】
【特許文献】
【０００４】
【特許文献１】特開２００８−１９５９０５号公報
【特許文献２】特開２００６−３２８４１６号公報
【特許文献３】特開２０１０−１２６６５２号公報
【発明の概要】
【発明が解決しようとする課題】
【０００５】
本発明者らの検討の結果、特許文献１から３で開示されている末端にシロキサン構造を有する樹脂（ポリカーボネート樹脂、ポリエステル樹脂）と、電荷輸送物質として特定構造の電荷輸送物質を用いた場合は、プラスメモリーに関して、改善できる余地があることが分かった。
【０００６】
プラスメモリーとは、電子写真感光体の表面を正帯電（正電荷により帯電）することに起因するメモリー現象である。電子写真感光体の表面が正帯電される状況としては、電子写真感光体と電子写真感光体に当接している帯電部材やクリーニングブレードが、物流による振動や落下による衝撃を受けたときに、それらが摺擦されて電子写真感光体の表面に正電荷が発生する場合が挙げられる。また、転写時の正帯電による場合等が挙げられる。
【０００７】
本発明の目的は、特定構造の電荷輸送物質を含有する電子写真感光体において、初期摩擦力（初期摩擦係数）の低減と、プラスメモリーの抑制を両立した電子写真感光体を提供することにある。また、本発明の別の目的は、前記電子写真感光体を有するプロセスカートリッジ、及び電子写真装置を提供することにある。
【課題を解決するための手段】
【０００８】
上記目的は、以下の本発明によって達成される。
【０００９】
本発明は、支持体、該支持体上に形成された電荷発生層および該電荷発生層上に形成された電荷輸送層を有し、電荷輸送層が表面層である電子写真感光体において、
該表面層が、下記（α）、（β）および（γ）を含有することを特徴とする電子写真感光体。
（α）下記式（１）で示される化合物、下記式（２）で示される化合物、下記式（３）で示される化合物、下記式（４）で示される化合物および下記式（５）で示される化合物からなる群より選択される少なくとも１種の電荷輸送物質
（β）ヘキサノール、ヘプタノール、シクロヘキサノール、ベンジルアルコール、エチレングリコール、１，４−ブタンジオール、１，５−ペンタンジオール、ジエチレングリコール、ジエチレングリコールエチルメチルエーテル、炭酸エチレン、炭酸プロピレン、ニトロベンゼン、ピロリドン、Ｎ−メチルピロリドン、安息香酸メチル、安息香酸エチル、酢酸ベンジル、３−エトキシプロピオン酸エチル、アセトフェノン、サリチル酸メチル、フタル酸ジメチルおよびスルホランからなる群より選択される少なくとも１種の化合物
（γ）末端にシロキサン構造を有するポリカーボネート樹脂、および末端にシロキサン構造を有するポリエステル樹脂からなる群より選択される少なくとも１種の樹脂
【００１０】
【化１】
2014137541.tif 000003
【００１１】
式（１）および式（２）中、Ａｒ１およびＡｒ３は、それぞれ独立に、フェニル基、または置換基としてメチル基、エチル基もしくはエトキシ基を有するフェニル基を示す。Ａｒ２およびＡｒ４は、それぞれ独立に、フェニル基、置換基としてメチル基を有するフェニル基、置換基として−ＣＨ＝ＣＨ−Ｔａ（式中、Ｔａは、トリフェニルアミンのベンゼン環から水素原子１個を除いて導き出される１価の基、または置換基としてメチル基、もしくはエチル基を有するトリフェニルアミンのベンゼン環から水素原子１個を除いて導き出される１価の基を示す。）で示される１価の基を有するフェニル基、またはビフェニリル基を示す。Ｒ１は、フェニル基、置換基としてメチル基を有するフェニル基、または置換基として−ＣＨ＝Ｃ（Ａｒ５）Ａｒ６（式中、Ａｒ５およびＡｒ６は、それぞれ独立にフェニル基、または置換基としてメチル基を有するフェニル基を示す。）で示される１価の基を有するフェニル基を示す。Ｒ２およびＲ３は、それぞれ独立に、水素原子、フェニル基、または置換基としてメチル基を有するフェニル基を示す。
【００１２】
【化２】
2014137541.tif 000004
【００１３】
式（３）中、Ａｒ２１およびＡｒ２２はそれぞれ独立にフェニル基、または置換基としてメチル基を有するフェニル基を示す。（４）中、Ａｒ２３およびＡｒ２６は、それぞれ独立にフェニル基、または置換基としてメチル基を有するフェニル基を示す。Ａｒ２４、Ａｒ２５、Ａｒ２７、およびＡｒ２８は、それぞれ独立にフェニル基、または置換基としてメチル基を有するフェニル基を示す。
【００１４】
式（５）中、Ａｒ３１は、トリフェニルアミンのベンゼン環から水素原子１個を除いて導き出される１価の基を有するフェニル基、置換基としてメチル基またはエチル基を有するトリフェニルアミンのベンゼン環から水素原子１個を除いて導き出される１価の基を有するフェニル基、もしくはメチルカルバゾリル基である。
【００１５】
また、本発明は、前記電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジに関する。
【００１６】
また、本発明は、前記電子写真感光体、ならびに帯電手段、露光手段、現像手段および転写手段を有することを特徴とする電子写真装置に関する。
【発明の効果】
【００１７】
以上説明したように、本発明によれば、初期摩擦係数の低減と、プラスメモリーの抑制との両立に優れた電子写真感光体、ならびに該電子写真感光体を有するプロセスカートリッジおよび電子写真装置を提供することができる。
【図面の簡単な説明】
【００１８】
【図１】電子写真感光体を有するプロセスカートリッジを備えた電子写真装置の概略構成の一例を示す図である。
【図２】電子写真感光体の層構成の一例を示す図である。
【発明を実施するための形態】
【００１９】
本発明に関する電子写真感光体は、表面層である電荷輸送層が、下記（α）、（β）および（γ）を含有することを特徴とする。
（α）下記式（１）で示される化合物、下記式（２）で示される化合物、下記式（３）で示される化合物、下記式（４）で示される化合物および下記式（５）で示される化合物からなる群より選択される少なくとも一種の電荷輸送物質；
（β）ヘキサノール、ヘプタノール、シクロヘキサノール、ベンジルアルコール、エチレングリコール、１，４−ブタンジオール、１，５−ペンタンジオール、ジエチレングリコール、ジエチレングリコールエチルメチルエーテル、炭酸エチレン、炭酸プロピレン、ニトロベンゼン、ピロリドン、Ｎ−メチルピロリドン、安息香酸メチル、安息香酸エチル、酢酸ベンジル、３−エトキシプロピオン酸エチル、アセトフェノン、サリチル酸メチル、フタル酸ジメチルおよびスルホランからなる群より選択される少なくとも１種の化合物；
（γ）末端にシロキサン構造を有するポリカーボネート樹脂、および末端にシロキサン構造を有するポリエステル樹脂からなる群より選択される少なくとも１種の樹脂
【００２０】
【化３】
2014137541.tif 000005
【００２１】
式（１）および式（２）中、Ａｒ１およびＡｒ３は、それぞれ独立に、フェニル基、または置換基としてメチル基、エチル基もしくはエトキシ基を有するフェニル基を示す。Ａｒ２およびＡｒ４は、それぞれ独立に、フェニル基、置換基としてメチル基を有するフェニル基、置換基として−ＣＨ＝ＣＨ−Ｔａ（式中、Ｔａは、トリフェニルアミンのベンゼン環から水素原子１個を除いて導き出される１価の基、または置換基としてメチル基、もしくはエチル基を有するトリフェニルアミンのベンゼン環から水素原子１個を除いて導き出される１価の基を示す。）で示される１価の基を有するフェニル基、またはビフェニリル基を示す。Ｒ１は、フェニル基、置換基としてメチル基を有するフェニル基、または置換基として−ＣＨ＝Ｃ（Ａｒ５）Ａｒ６（式中、Ａｒ５およびＡｒ６は、それぞれ独立にフェニル基、または置換基としてメチル基を有するフェニル基を示す。）で示される１価の基を有するフェニル基を示す。Ｒ２およびＲ３は、それぞれ独立に、水素原子、フェニル基、または置換基としてメチル基を有するフェニル基を示す。
【００２２】
【化４】
2014137541.tif 000006
【００２３】
式（３）中、Ａｒ２１およびＡｒ２２はそれぞれ独立にフェニル基、または置換基としてメチル基を有するフェニル基を示す。式（４）中、Ａｒ２３およびＡｒ２６は、それぞれ独立にフェニル基、または置換基としてメチル基を有するフェニル基を示す。Ａｒ２４、Ａｒ２５、Ａｒ２７、およびＡｒ２８は、それぞれ独立にフェニル基、または置換基としてメチル基を有するフェニル基を示す。
【００２４】
式（５）中、Ａｒ３１は、トリフェニルアミンのベンゼン環から水素原子１個を除いて導き出される１価の基を有するフェニル基、置換基としてメチル基またはエチル基を有するトリフェニルアミンのベンゼン環から水素原子１個を除いて導き出される１価の基を有するフェニル基もしくはメチルカルバゾリル基である。
【００２５】
本発明者らは、電子写真感光体の表面層が上記（β）（以下、構成要素βとも称する）を含有することにより、初期摩擦力（初期摩擦係数）の低減とプラスメモリーの抑制との両立に優れた効果を奏する理由を以下のように推測している。
【００２６】
プラスメモリーが発生する原因の１つとして、表面層中において上記（α）（以下、構成要素αとも称する）である特定の電荷輸送物質が凝集した領域で、正電荷が保持されることが挙げられる。
【００２７】
初期摩擦力の低減のため、表面層に末端にシロキサン構造を有する樹脂（ポリカーボネート樹脂およびポリエステル樹脂）が含有される。このとき、末端にシロキサン構造を有する樹脂（以下、構成要素γとも称する）と構成要素αとの相溶性の低さのため、構成要素αが凝集しやすくなると考えられる。これにより、構成要素αの凝集した領域において、正電荷が保持されやすくなり、プラスメモリーが発生しやすくなっていると思われる。
【００２８】
そこで本発明では、構成要素αに対する相溶性が、末端にシロキサン構造を有する樹脂より良好な構成要素βを含有させる。これにより、構成要素βの存在により、末端にシロキサン構造を有する樹脂を用いたことによる構成要素αの凝集を抑制していると考えている。この結果として、プラスメモリーが抑制されるものと推測している。
【００２９】
〈構成要素αについて〉
構成要素αは、上に記載した電荷輸送物質である。以下に、上記式（１）、（２）、（３）、（４）または（５）で示される化合物の具体例を示す。
【００３０】
【化５】
2014137541.tif 000007
【００３１】
【化６】
2014137541.tif 000008
【００３２】
【化７】
2014137541.tif 000009
【００３３】
【化８】
2014137541.tif 000010
【００３４】
【化９】
2014137541.tif 000011
【００３５】
【化１０】
2014137541.tif 000012
【００３６】
上記構成要素αの含有量は、プラスメモリーの抑制の観点から、構成要素βの質量に対して、１０質量％以上８００質量％以下であることが好ましく、より好ましくは、２５質量％以上５００質量％以下である。
【００３７】
〈構成要素（β）について〉
構成要素βは、上述で記載した化合物である。
【００３８】
電子写真感光体の表面層である電荷輸送層が、これらの化合物（構成要素β）を含有することにより、プラスメモリーの抑制の効果が得られる。好ましい上記構成要素βの含有量は、表面層の全質量に対して、０．００１質量％以上３．０質量％以下であり、より好ましくは、表面層の全質量に対して、０．００１質量％以上２．０質量％以下である。この範囲においては、特に、初期摩擦係数の低減と、プラスメモリーの抑制との両立に優れる。
【００３９】
本発明においては、構成要素βを含有する表面層用塗布液の塗膜を形成し、該塗膜を加熱乾燥させることにより構成要素βを有する表面層が形成される。
【００４０】
構成要素βは、表面層を形成する際の塗膜を加熱乾燥させる工程により揮発しやすいため、表面層用塗布液中の構成要素βの含有量は、揮発分を考慮して、表面層中の構成要素βの所定の含有量よりも多くしておくことが好ましい。したがって、表面層用塗布液中の構成要素βの含有量は、表面層用塗布液の全重量に対して、５質量％以上８０質量％以下が好ましい。
【００４１】
表面層中の構成要素βの含有量は、以下に示す測定方法により求めることができる。
【００４２】
本発明では、ＨＰ７６９４  Ｈｅａｄｓｐａｃｅ  ｓａｍｐｅｒ（アジレント・テクノロジー（株）製）と、ＨＰ６８９０  ｓｅｒｉｅｓ  ＧＳ  Ｓｙｓｔｅｍ（アジレント・テクノロジー（株）製）を用いて測定した。前記Ｈｅａｄｓｐａｃｅ  ｓａｍｐｅｒの設定は、Ｏｖｅｎ  １５０℃、Ｌｏｏｐ  １７０℃、Ｔｒａｎｓｆｅｒ  Ｌｉｎｅ  １９０℃とした。製造した電子写真感光体を５ｍｍ×４０ｍｍ片（試料片）に切り出し、バイアル瓶に入れ、前記Ｈｅａｄｓｐａｃｅ  ｓａｍｐｅｒにセットし、発生したガスをガスクロマトグラフィー（ＨＰ６８９０  ｓｅｒｉｅｓ  ＧＳ  Ｓｙｓｔｅｍ）で測定した。電子写真感光体の表面層の質量は、バイアル瓶から取り出した表面層付きの試料片の質量と、その後、表面層を剥がした後の試料片の質量との差分から求めた。表面層を剥がした試料片とは、バイアル瓶から取り出した試料片をメチルエチルケトンに５分間浸漬して表面層を剥がし、１００℃で５分間で乾燥したものとした。本発明においても、上述の方法を用いて表面層中の構成要素βの含有量を測定した。
【００４３】
〈構成要素γ（末端にシロキサン構造を有する樹脂）について〉
前記末端にシロキサン構造を有するポリカーボネート樹脂は、下記式（Ａ）で示される繰り返し構造単位と下記式（Ｄ）で示される末端構造を有するポリカーボネート樹脂Ｄであることが好ましい。また、前記末端にシロキサン構造を有するポリエステル樹脂は、下記式（Ｂ）で示される繰り返し構造単位と下記式（Ｄ）で示される末端構造を有するポリエステル樹脂Ｅであることが好ましい。
【００４４】
【化１１】
2014137541.tif 000013
【００４５】
式（Ａ）中、Ｒ２１〜Ｒ２４は、それぞれ独立に、水素原子またはメチル基を示す。Ｘ１は、単結合、シクロヘキシリデン基、または下記式（Ｃ）で示される構造を有する２価の基を示す。
【００４６】
【化１２】
2014137541.tif 000014
【００４７】
式（Ｂ）中、Ｒ３１〜Ｒ３４は、それぞれ独立に、水素原子またはメチル基を示す。Ｘ２は、単結合、シクロヘキシリデン基、または下記式（Ｃ）で示される構造を有する２価の基を示す。Ｙ１は、ｍ−フェニレン基、ｐ−フェニレン基、または２つのｐ−フェニレン基が酸素原子を介して結合した２価の基を示す。
【００４８】
【化１３】
2014137541.tif 000015
【００４９】
式（Ｃ）中、Ｒ４１およびＲ４２は、それぞれ独立に、水素原子、メチル基、またはフェニル基を示す。
【００５０】
【化１４】
2014137541.tif 000016
【００５１】
式（Ｄ）中、ａは括弧内の構造の繰り返し数を示し、ポリカーボネート樹脂Ｄ、およびポリエステル樹脂Ｅに対するａの平均値は１以上５００以下である。Ｚ１は、２価の有機基である。
【００５２】
前記Ｚ１は、下記式（Ｅ）で示される２価の基であることが好ましい。
【００５３】
【化１５】
2014137541.tif 000017
【００５４】
式（Ｅ）中、Ａｒ１１は、置換もしくは無置換のアリーレン基を示す。該置換アリーレン基の置換基は、フェノキシ基またはフェニルカルボニル基を示す。ｂは、０または１である。ｃは、括弧内の構造の繰り返し数を示し、ポリカーボネート樹脂Ｄまたはポリエステル樹脂Ｅに対するｃの平均値は、１以上１０以下である。
【００５５】
以下に、式（Ａ）で示されるポリカーボネート樹脂Ａの繰り返し構造単位の具体例を示す。
【００５６】
【化１６】
2014137541.tif 000018
【００５７】
ポリカーボネート樹脂Ｄは、上記の（Ａ−１）〜（Ａ−８）の繰り返し構造単位のうち、１種のみの繰り返し構造単位を有する単独重合体でも、２種以上の繰り返し構造単位を有する共重合体であっても良い。これらの中でも、式（Ａ−１）、（Ａ−２）、（Ａ−４）で示される繰り返し構造単位が好ましい。
【００５８】
以下に、式（Ｂ）で示されるポリエステル樹脂Ｂの繰り返し構造単位の具体例を示す。
【００５９】
【化１７】
2014137541.tif 000019
【００６０】
【化１８】
2014137541.tif 000020
【００６１】
ポリエステル樹脂Ｅは、上記の（Ｂ−１）〜（Ｂ−９）の繰り返し構造単位のうち、１種のみの繰り返し構造単位を有する単独重合体であっても、２種以上の繰り返し構造単位を有する共重合体であっても良い。
【００６２】
2014137541.tif 000021
【００６３】
これらの中でも、式（Ｂ−１）、（Ｂ−２）、（Ｂ−３）、（Ｂ−６）、（Ｂ−７）、（Ｂ−８）で示される繰り返し構造単位が好ましい。
【００６４】
ポリカーボネート樹脂Ｄ、およびポリエステル樹脂Ｅは、樹脂の片末端、または両末端に上記式（Ｄ）で示される末端構造を有する。上記式（Ｄ）で示される末端構造を樹脂の片末端に有する場合は、分子量調節剤（末端停止剤）を用いる。この分子量調節剤としては、フェノール、ｐ−クミルフェノール、ｐ−ｔｅｒｔ−ブチルフェノール、安息香酸などが挙げられる。本発明においては、フェノール、ｐ−ｔｅｒｔ−ブチルフェノールが好ましい。
【００６５】
上記式（Ｄ）で示される末端構造を樹脂の片末端に有する場合において、もう一方の片末端の構造（他の末端構造）は、下記に示される構造である。
【００６６】
【化１９】
2014137541.tif 000022
【００６７】
以下に、式（Ｄ）で示される末端構造の具体例を示す。
【００６８】
【化２０】
2014137541.tif 000023
【００６９】
上記ポリカーボネート樹脂Ｄ、およびポリエステル樹脂Ｅは、単独、混合または共重合体として１種または２種以上用いることができる。その共重合形態は、ブロック共重合、ランダム共重合、交互共重合などのいずれの形態であってもよい。
【００７０】
ポリカーボネート樹脂Ｄおよびポリエステル樹脂Ｅのシロキサン構造とは、以下に示す式（Ｄ−Ｓ）で示される末端構造の点線の枠内の構造をいう。
【００７１】
【化２１】
2014137541.tif 000024
【００７２】
上記シロキサン構造を有する樹脂の全質量に対するシロキサン構造の含有量は一般的な分析手法で解析可能である。以下に、分析手法の例を示す。
【００７３】
電子写真感光体の表面層のみを溶剤で溶解させた後、サイズ排除クロマトグラフィーや高速液体クロマトグラフィーのような各組成成分を分離回収可能な分取装置で、表面層に含有される種々の材料を分取する。分取されたシロキサン構造を有する樹脂を、１Ｈ−ＮＭＲ測定による水素原子（樹脂を構成している水素原子）のピーク位置、およびピーク面積比による換算法によって構成材料構造、および含有量を確認することができる。それらの結果より、シロキサン構造の繰り返し数やモル比を算出し、含有量（質量比）に換算する。また、シロキサン変性樹脂をアルカリ存在下などで加水分解させ、カルボン酸部分とビスフェノール部分に分解する。得られたビスフェノール部分に対し、核磁気共鳴スペクトル分析や質量分析により、シロキサン部分の繰り返し数やモル比を算出し、含有量（質量比）に換算することができる。本発明においても上記の手法を用いて、シロキサン構造を有する樹脂中に含有されるシロキサン構造の質量比を測定した。
【００７４】
シロキサン構造を有する樹脂中のシロキサン構造の含有量は、シロキサン構造を有する樹脂の全質量に対して１質量％以上５０質量％以下であることが好ましい。
【００７５】
シロキサン構造を有する樹脂の重量平均分子量は、１０，０００以上１５０，０００以下であることが好ましい。さらには、２０，０００以上１００，０００以下であることがより好ましい。
【００７６】
本発明において、樹脂の重量平均分子量とは、常法に従い、特開２００７−７９５５５号公報に記載の方法により測定されたポリスチレン換算の重量平均分子量である。
【００７７】
本発明において、ポリカーボネート樹脂Ｄ、およびポリエステル樹脂Ｅは、公知の方法で合成することができる。例えば、特開２００７−１９９６８８号公報および特開２０１０−１２６６５２号公報に記載の方法で合成することができる。本発明においても同様の合成方法を用い、ポリカーボネート樹脂Ｄ、およびポリエステル樹脂Ｅに応じた原材料を用いて、表１の合成例に示すポリカーボネート樹脂Ｄ、およびポリエステル樹脂Ｅを合成した。なお、ポリカーボネート樹脂Ｄ、およびポリエステル樹脂Ｅの精製は、サイズ排除クロマトグラフィーを用いて分画分離した後、各分画成分を１Ｈ−ＮＭＲ測定し、上記シロキサン部位の樹脂中の相対比により樹脂組成の確定を行った。合成したポリカーボネート樹脂Ｄ、およびポリエステル樹脂Ｅの重量平均分子量及びシロキサン構造の含有量を表１に示す。
【００７８】
以下に、ポリカーボネート樹脂Ｄおよびポリエステル樹脂Ｅの具体例を示す。なお、樹脂Ｅ（１）、（２）、（４）および（５）の（Ｂ−１）、（Ｂ−３）の繰り返し構造単位において、テレフタル酸骨格とイソフタル酸骨格の比率は、５／５である。
【００７９】
【表１】
2014137541.tif 000025
【００８０】
電子写真感光体の表面層に含有される構成要素γの含有量は、表面層の全質量に対して、１質量％以上６０質量％以下であると、初期摩擦係数の低減と、繰り返し使用時のゴースト画像の抑制の観点から好ましい。
【００８１】
次に、電子写真感光体の構成について説明する。
【００８２】
本発明の電子写真感光体は、支持体、該支持体上に設けられた電荷発生層および電荷発生層上に設けられた電荷輸送層を有し、かつ、電荷輸送層が表面層である。電荷発生層は積層構造としてもよく、電荷輸送層を積層構成としてもよい。電荷輸送層を積層構成とした場合（図２（ｂ））は、少なくとも電子写真感光体の表面層となる電荷輸送層（図２（ｂ）中の１０４：第２の電荷輸送層）が、構成要素α、構成要素βおよび構成要素γを含有する。電荷輸送層が１層である場合（図２（ａ））は、電子写真感光体の表面層となる電荷輸送層（図２（ａ）中の１０３：電荷輸送層）が、構成要素α、構成要素βおよび構成要素γを含有する。
【００８３】
図２中、（ａ）および（ｂ）は、本発明の電子写真感光体の層構成の一例を示す図である。図２の（ａ）および（ｂ）中、１０１は支持体であり、１０２は電荷発生層であり、１０３は電荷輸送層であり、１０４は第２の電荷輸送層である。
【００８４】
〔支持体〕
支持体としては、導電性を有するもの（導電性支持体）が好ましい。例えば、アルミニウム、ステンレス、銅、ニッケル、亜鉛などの金属製または合金製の支持体が挙げられる。アルミニウムやアルミニウム合金製の支持体の場合は、ＥＤ管、ＥＩ管や、これらを切削、電解複合研磨（電解作用を有する電極と電解質溶液による電解および研磨作用を有する砥石による研磨）、湿式または乾式ホーニング処理した支持体を用いることもできる。また、金属支持体、樹脂支持体上にアルミニウム、アルミニウム合金、または酸化インジウム−酸化スズ合金等の導電性材料の薄膜を形成したものも挙げられる。
【００８５】
また、カーボンブラック、酸化スズ粒子、酸化チタン粒子、銀粒子などの導電性粒子を樹脂などに含浸した支持体や、導電性結着樹脂を有するプラスチック製の支持体を用いることもできる。
【００８６】
支持体の表面は、レーザー光などの散乱による干渉縞の抑制などを目的として、切削処理、粗面化処理、アルマイト処理などを施してもよい。
【００８７】
電子写真感光体において、支持体上に、導電性粒子と樹脂を有する導電層を設けてもよい。導電層は、導電性粒子を結着樹脂に分散させた導電層用塗布液の塗膜を用いて形成される層である。
【００８８】
導電性粒子としては、カーボンブラック、アセチレンブラックや、アルミニウム、ニッケル、鉄、ニクロム、銅、亜鉛、銀などの金属粉や、導電性酸化スズ、ＩＴＯなどの金属酸化物粉体などが挙げられる。
【００８９】
導電層に用いられる結着樹脂としては、具体的にはポリエステル樹脂、ポリカーボネート樹脂、ポリビニルブチラール、アクリル樹脂、シリコーン樹脂、エポキシ樹脂、メラミン樹脂、ウレタン樹脂、フェノール樹脂、アルキッド樹脂が挙げられる。
【００９０】
導電層用塗布液の溶剤としては、エーテル系溶剤、アルコール系溶剤、ケトン系溶剤、芳香族炭化水素溶剤などが挙げられる。導電層の膜厚は、０．２μｍ以上４０μｍ以下であることが好ましく、１μｍ以上３５μｍ以下であることがより好ましく、さらには５μｍ以上３０μｍ以下であることがより好ましい。
【００９１】
支持体または導電層と、電荷発生層との間に下引き層を設けてもよい。
【００９２】
下引き層は、結着樹脂を含有する下引き層用塗布液の塗膜を支持体上、または、導電層上に形成し、塗膜を乾燥または硬化させることによって形成することができる。
【００９３】
下引き層の結着樹脂としては、具体的には、ポリアクリル酸類、メチルセルロース、エチルセルロース、ポリアミド樹脂、ポリイミド樹脂、ポリアミドイミド樹脂、ポリアミド酸樹脂、メラミン樹脂、エポキシ樹脂、ポリウレタン樹脂が挙げられる。下引き層に用いられる結着樹脂は熱可塑性樹脂が好ましく、具体的には、熱可塑性のポリアミド樹脂が好ましい。ポリアミド樹脂としては、溶液状態で塗布できるような低結晶性または非結晶性の共重合ナイロンが好ましい。
【００９４】
下引き層用塗布液の溶剤としては、エーテル系溶剤、アルコール系溶剤、ケトン系溶剤、及び芳香族炭化水素溶剤が挙げられる。下引き層の膜厚は、０．０５μｍ以上４０μｍ以下であることが好ましく、０．１μｍ以上３０μｍ以下であることがより好ましい。また、下引き層には、半導電性粒子あるいは電子輸送物質、あるいは電子受容性物質を含有させてもよい。
【００９５】
〔電荷発生層〕
支持体、導電層または下引き層上には、電荷発生層が形成される。
【００９６】
電子写真感光体に用いられる電荷発生物質としては、アゾ顔料、フタロシアニン顔料、インジゴ顔料、ペリレン顔料などが挙げられる。これら電荷発生物質は１種のみ用いてもよく、２種以上用いてもよい。これらの中でも、特にオキシチタニウムフタロシアニン、ヒドロキシガリウムフタロシアニン、クロロガリウムフタロシアニンなどが高感度であるため好ましい。
【００９７】
電荷発生層に用いられる結着樹脂としては、ポリカーボネート樹脂、ポリエステル樹脂、ブチラール樹脂、ポリビニルアセタール樹脂、アクリル樹脂、酢酸ビニル樹脂、尿素樹脂などが挙げられる。これらの中でも、ブチラール樹脂が特に好ましい。これらの樹脂は、単独、混合または共重合体として１種または２種以上用いることができる。
【００９８】
電荷発生層は、電荷発生物質を結着樹脂および溶剤とともに分散して得られる電荷発生層用塗布液の塗膜を形成し、塗膜を乾燥させることによって形成することができる。また、電荷発生層は、電荷発生物質の蒸着膜としてもよい。
【００９９】
分散方法としては、たとえば、ホモジナイザー、超音波、ボールミル、サンドミル、アトライター、ロールミルを用いた方法が挙げられる。
【０１００】
電荷発生物質と結着樹脂との割合は、結着樹脂１質量部に対して、電荷発生物質が０．１質量部以上１０質量部以下の範囲が好ましく、１質量部以上３質量部以下がより好ましい。
【０１０１】
電荷発生層用塗布液に用いられる溶剤は、アルコール系溶剤、スルホキシド系溶剤、ケトン系溶剤、エーテル系溶剤、エステル系溶剤または芳香族炭化水素溶剤などが挙げられる。
【０１０２】
電荷発生層の膜厚は、０．０１μｍ以上５μｍ以下であることが好ましく、０．１μｍ以上２μｍ以下であることがより好ましい。
【０１０３】
また、電荷発生層には、種々の増感剤、酸化防止剤、紫外線吸収剤、可塑剤などを必要に応じて添加することもできる。また、電荷発生層において電荷（キャリア）の流れが滞らないようにするために、電荷発生層には、電子輸送物質、電子受容性物質を含有させてもよい。
【０１０４】
〔電荷輸送層〕
電子写真感光体において、電荷発生層上には、電荷輸送層が設けられる。
【０１０５】
電荷輸送層に含有される電荷輸送物質としては、前記構成要素αを含有するが、他の電荷輸送物質を更に混合してもよい。これら電荷輸送物質は１種のみ用いてもよく、２種以上用いてもよい。
【０１０６】
電荷輸送層は、電荷輸送物質および結着樹脂を溶剤に溶解させることによって得られる電荷輸送層用塗布液の塗膜を形成し、該塗膜を乾燥させることによって形成することができる。
【０１０７】
電荷輸送層には、結着樹脂としては、末端にシロキサン構造を有するポリカーボネート樹脂および末端にシロキサン構造を有するポリエステル樹脂の少なくも１種（構成要素γ）を含有するが、他の樹脂をさらに混合して用いてもよい。他の樹脂として例えば、ポリカーボネート樹脂、ポリエステル樹脂が挙げられる。ポリカーボネート樹脂、ポリエステル樹脂は、末端にシロキサン構造を有さず、上記式（Ａ）で示される繰り返し構造単位を有するポリカーボネート樹脂Ａ、および末端にシロキサン構造を有さず、上記式（Ｂ）で示される繰り返し構造単位を有するポリエステル樹脂Ｂが挙げられる。上記ポリカーボネート樹脂Ａは、繰り返し構造単位として、上述の（Ａ−１）〜（Ａ−８）が挙げられる。これらの中でも、（Ａ−１）、（Ａ−２）、（Ａ−４）が好ましい。上記ポリエステル樹脂Ｂは、繰り返し構造単位として、上述の（Ｂ−１）〜（Ｂ−９）が挙げられる。これらの中でも、（Ｂ−１）、（Ｂ−２）、（Ｂ−３）、（Ｂ−６）、（Ｂ−７）、（Ｂ−８）が好ましい。
【０１０８】
ポリカーボネート樹脂Ａは、たとえば、従来からのホスゲン法で合成することが可能である。また、エステル交換法によって合成することも可能である。これらのポリカーボネート樹脂Ａ、およびポリエステル樹脂Ｂは、公知の方法で合成することができる。例えば、特開２００７−０４７６５５号公報、特開２００７−０７２２７７号公報に記載の方法で合成することができる。
【０１０９】
上記ポリカーボネート樹脂Ａ、および上記ポリエステル樹脂Ｂは、これらは単独、混合または共重合体として１種または２種以上用いることができる。その共重合形態は、ブロック共重合、ランダム共重合、交互共重合などのいずれの形態であってもよい。
【０１１０】
ポリカーボネート樹脂Ａ、およびポリエステル樹脂Ｂの重量平均分子量としては、２０，０００以上３００，０００以下が好ましく、より好ましくは、５０，０００以上２００，０００以下が好ましい。
【０１１１】
本発明において、樹脂の重量平均分子量とは、常法に従い、特開２００７−７９５５５号公報に記載の方法により測定されたポリスチレン換算の重量平均分子量である。
【０１１２】
以下に、末端にシロキサン構造を有さないポリカーボネート樹脂Ａおよびポリエステル樹脂Ｂとして用いられる具体的な樹脂を示す。
【０１１３】
【表２】
2014137541.tif 000026
【０１１４】
電荷輸送層の膜厚は、好ましくは５〜５０μｍ、より好ましくは１０〜３０μｍである。電荷輸送物質と結着樹脂との質量比は、５：１〜１：５、好ましくは３：１〜１：３である。
【０１１５】
電荷輸送層用塗布液に用いられる溶剤は、アルコール系溶剤、スルホキシド系溶剤、ケトン系溶剤、エーテル系溶剤、エステル系溶剤または芳香族炭化水素溶剤などが挙げられる。好ましくは、キシレン、トルエン、およびテトラヒドロフランである。
【０１１６】
電子写真感光体の各層には、各種添加剤を添加することができる。添加剤としては、例えば、酸化防止剤、紫外線吸収剤、耐光安定剤のような劣化防止剤や、有機微粒子、無機微粒子などの微粒子が挙げられる。
【０１１７】
劣化防止剤としては、例えば、ヒンダードフェノール系酸化防止剤、ヒンダードアミン系耐光安定剤、硫黄原子含有酸化防止剤、リン原子含有酸化防止剤が挙げられる。
【０１１８】
有機微粒子としては、フッ素原子含有樹脂粒子、ポリスチレン微粒子、ポリエチレン樹脂粒子のような高分子樹脂粒子が挙げられる。無機微粒子としては、例えば、シリカ、アルミナのような金属酸化物が挙げられる。
【０１１９】
上記各層の塗布液を塗布する際には、浸漬塗布法（浸漬コーティング法）、スプレーコーティング法、スピンナーコーティング法、ローラーコーティング法、マイヤーバーコーティング法、ブレードコーティング法などの塗布方法を用いることができる。なかでも浸漬塗布法方が好ましい。
【０１２０】
上記各層の塗布液の塗膜を乾燥させて各層を形成する際の乾燥温度としては、６０℃以上１５０℃以下で乾燥させることが好ましい。このうち、電子写真感光体の表面層である電荷輸送層を形成するための電荷輸送層用塗布液の塗膜の乾燥温度としては、特には１１０℃以上１４０℃以下が好ましい。また、乾燥時間としては、１０〜６０分間が好ましく、２０〜６０分間がより好ましい。
【０１２１】
〔電子写真装置〕
図１に、本発明の電子写真感光体を有するプロセスカートリッジを備えた電子写真装置の概略構成の一例を示す。
【０１２２】
図１において、１は円筒状の電子写真感光体であり、軸２を中心に矢印方向に所定の周速度をもって回転駆動される。回転駆動される電子写真感光体１の表面は、回転過程において、帯電手段（一次帯電手段：帯電ローラーなど）３により、負の所定電位に均一に帯電（負帯電）される。次いで、スリット露光やレーザービーム走査露光などの露光手段（不図示）から出力される目的の画像情報の時系列電気デジタル画像信号に対応して強度変調された露光光（画像露光光）４を受ける。こうして電子写真感光体１の表面に、目的の画像に対応した静電潜像が順次形成されていく。
【０１２３】
電子写真感光体１の表面に形成された静電潜像は、現像手段５の現像剤に含まれるトナーで反転現像により現像されてトナー像となる。次いで、電子写真感光体１の表面に形成担持されているトナー像が、転写手段（転写ローラーなど）６からの転写バイアスによって、転写材（紙など）Ｐに順次転写されていく。なお、転写材Ｐは、転写材供給手段（不図示）から電子写真感光体１の回転と同期して取り出されて電子写真感光体１と転写手段６との間（当接部）に給送される。また、転写手段６には、バイアス電源（不図示）からトナーの保有電荷とは逆極性のバイアス電圧が印加される。
【０１２４】
トナー像の転写を受けた転写材Ｐは、電子写真感光体１の表面から分離されて定着手段８へ搬入されてトナー像の定着処理を受けることにより画像形成物（プリント、コピー）として装置外へ搬送される。
【０１２５】
トナー像転写後の電子写真感光体１の表面は、クリーニング手段（クリーニングブレードなど）７によって転写残りの現像剤（転写残トナー）の除去を受けて清浄面化される。次いで、前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【０１２６】
上記の電子写真感光体１、帯電手段３、現像手段５、転写手段６、およびクリーニング手段７などの構成要素の中から複数のものを選択し、これらを容器に納めてプロセスカートリッジとして一体に支持して構成してもよい。そして、このプロセスカートリッジを複写機やレーザービームプリンターなどの電子写真装置本体に対して着脱自在に構成してもよい。図１では、電子写真感光体１と、帯電手段３、現像手段５、およびクリーニング手段７とを一体に支持してカートリッジ化して、電子写真装置本体のレールなどの案内手段１０を用いて電子写真装置本体に着脱自在なプロセスカートリッジ９としている。
【実施例】
【０１２７】
以下に、具体的な実施例、比較例を挙げて本発明をさらに詳細に説明する。ただし、本発明はこれらに限定されるものではない。なお、実施例中の「部」は「質量部」を意味する。下記実施例１〜１９０、比較例１〜２５、参考例１〜３の結果は表３〜表１５に示す。
【０１２８】
〔実施例１〕
直径３０ｍｍ、長さ２６５ｍｍのアルミニウムシリンダーを支持体（導電性支持体）とした。
【０１２９】
次に、ＳｎＯ２コート処理硫酸バリウム（導電性粒子）１０部、酸化チタン（抵抗調節用顔料）２部、フェノール樹脂（結着樹脂）６部、シリコーンオイル（レベリング剤）０．００１部およびメタノール４部およびメトキシプロパノール１６部の混合溶剤を用いて導電層用塗布液を調製した。この導電層用塗布液を支持体上に浸漬塗布して塗膜を形成し、得られた塗膜を３０分間１４０℃で硬化（熱硬化）させることによって、膜厚が１５μｍの導電層を形成した。
【０１３０】
次に、Ｎ−メトキシメチル化ナイロン３部および共重合ナイロン３部をメタノール６５部およびｎ−ブタノール３０部の混合溶剤に溶解させることによって、下引き層用塗布液を調製した。この下引き層用塗布液を導電層上に浸漬塗布して塗膜を形成し、得られた塗膜を１０分間８０℃で乾燥させることによって、膜厚が０．７μｍの下引き層を形成した。
【０１３１】
次に、電荷発生物質としてＣｕＫα特性Ｘ線回折におけるブラッグ角２θ±０．２°の７．５°、９．９°、１６．３°、１８．６°、２５．１°および２８．３°に強いピークを有する結晶形のヒドロキシガリウムフタロシアニン結晶（電荷発生物質）１０部を用いた。これをシクロヘキサノン２５０部にポリビニルブチラール樹脂（商品名：エスレックＢＸ−１  積水化学工業（株）製）５部を溶解させた液に加えた。これを、直径１ｍｍのガラスビーズを用いたサンドミル装置で２３±３℃雰囲気下１時間分散し、酢酸エチル２５０部を加えることによって、電荷発生層用塗布液を調製した。この電荷発生層用塗布液を下引き層上に浸漬塗布して塗膜を形成し、得られた塗膜を１０分間１００℃で乾燥させることによって、膜厚が０．３μｍの電荷発生層を形成した。
【０１３２】
次に、構成要素αとして上記式（１−３）で示される化合物（電荷輸送物質）９部と、ポリカーボネート樹脂Ａ（１）９．５部、および構成要素γとしてポリカーボネート樹脂Ｄ（１）０．５部、構成要素βとして安息香酸メチル１０部を、テトラヒドロフラン（ＴＨＦ）１００部に溶解させることによって、電荷輸送層用塗布液を調製した。この電荷輸送層用塗布液を前記電荷発生層上に浸漬塗布して塗膜を形成し、得られた塗膜を１２５℃で４０分間乾燥させることによって、膜厚が１６μｍの電荷輸送層を形成した。このようにして、導電層、下引き層、電荷発生層、電荷輸送層（表面層）を有する電子写真感光体を製造した。
【０１３３】
形成された電荷輸送層（表面層）には、表面層の全質量に対して安息香酸メチル０．１２質量％が含有されていることがガスクロマトグラフィーを用いて上述の測定方法により確認された。
【０１３４】
次に、評価について説明する。
【０１３５】
評価は、プラスメモリーの低減率評価ならびに初期摩擦係数について行った。
【０１３６】
＜プラスメモリーの低減率評価＞
プラスメモリーの低減率評価を行う評価装置としては、ヒューレットパッカード社製レーザービームプリンターレーザージェット４２５０を用いた。上述のレーザージェット４２５０のプロセスカートリッジを改造して製造した電子写真感光体を装着し、以下のような方法により評価を行なった。評価は、温度１５℃、湿度１０％ＲＨ環境下で行った。プロセスカートリッジを評価装置に装着して帯電および露光を行わない状態で電子写真感光体がプラス５０Ｖ（プラス帯電量）に帯電するまで転写ローラーにて正電荷を帯電させた。評価装置およびプロセスカートリッジを１分間静置し、その後の正電荷（プラスメモリー）の低減量を測定し、プラスメモリー低減率を測定した。プラスメモリー低減率は、以下の式により求めた。結果を表１１〜表１３に示す。プラスメモリー低減率が高いほどプラスメモリーの低減の効果が良好であることを表わしている。
プラスメモリー低減率（％）＝プラス減衰量／プラス帯電量×１００％
【０１３７】
＜プラスメモリー画像評価＞
上述の評価装置レーザージェット４２５０のプロセスカートリッジを改造して製造した電子写真感光体を装着し、以下のような振動試験により評価を行なった。改造は、帯電部材のバネ圧を１．５倍に変更した。
【０１３８】
振動試験は、物流試験基準（ＪＩＳ  Ｚ０２３０）に従い、温度１５℃、湿度１０％ＲＨ環境下で行った。プロセスカートリッジを振動試験装置（ＥＭＩＣ  ＣＯＲＰ．Ｍｏｄｅｌ  ９０５−ＦＮ）に設置して、ｘ、ｙ、ｚ軸の各方向において、周波数１０Ｈｚ〜１００Ｈｚ、加速度１Ｇ、掃引方向ＬＩＮ  ＳＷＥＥＰ、往復掃引時間５分、試験時間１時間で振動試験を行った後、２時間静置してから上述の評価装置でハーフトーン画像を出力して評価を行った。画像評価の基準は以下のとおりである。結果を表１１〜表１３に示す。
Ａ：画像にプラスメモリーによる黒横スジが観測されない。
Ｂ：画像にプラスメモリーによる横黒スジが１本観測される。
Ｃ：画像にプラスメモリーによる横黒スジが２本観測される。
Ｄ：画像にプラスメモリーによる横黒スジが３本以上観測される。
【０１３９】
＜摩擦係数測定＞
製造した電位写真感光体の摩擦係数測定を次に示す方法で行った。常温常湿環境下（２３℃／５０％ＲＨ）において新東科学（株）製のＨＥＩＤＯＮ−１４を用いて摩擦係数測定を行った。ブレード（ウレタンゴムブレード）を一定の荷重をかけた状態で電子写真感光体に接触設置した。電子写真感光体を５０ｍｍ／ｍｉｎのスキャンスピードで電子写真感光体の軸方向に平行移動させたときの電子写真感光体とゴムブレードとの間に働く摩擦力を測定する。摩擦力は、ウレタンゴムブレード側に取り付けた歪みゲージの歪み量として計測し、引っ張り荷重（電子写真感光体に加わる力）に換算した。動摩擦係数はウレタンゴムブレードが動いている時の〔電子写真感光体に加わる力（摩擦力）（ｇｆ）〕／〔ブレードに加えた荷重（ｇｆ）〕から求められる。使用したウレタングムブレードは北辰工業社製ウレタンブレード（ゴム硬度６７°）を５ｍｍ×３０ｍｍ×２ｍｍにカットし、荷重５０ｇでｗｉｔｈ方向、角度２７°にて測定した。実施例１において、摩擦係数は、０．１８であった。結果を表１１〜表１３に示す。
【０１４０】
〔実施例２〜４４、４７〜１９０〕
実施例１において、電荷輸送層の構成要素α、構成要素β、構成要素γ、ポリカーボネート樹脂Ａ・ポリエステル樹脂Ｂおよび溶剤の種類を表３に示すように変更した以外は、実施例１と同様に電子写真感光体を製造した。
【０１４１】
〔実施例１９１〜１９４〕
実施例１において、電荷輸送層の構成要素α、構成要素β、構成要素γ、ポリカーボネート樹脂Ａ・ポリエステル樹脂Ｂおよび溶剤の種類を表３に示すように変更した以外は、実施例１と同様に電子写真感光体を製造した。
【０１４２】
〔実施例４５〕
実施例１において、電荷輸送層の乾燥温度を１３５℃に変更した以外は、実施例１と同様に電子写真感光体を製造した。
【０１４３】
〔実施例４６〕
実施例１において、電荷輸送層の乾燥温度を１１０℃に変更した以外は、実施例１と同様に電子写真感光体を製造した。
【０１４４】
【表３】
2014137541.tif 000027
【０１４５】
【表４】
2014137541.tif 000028
【０１４６】
【表５】
2014137541.tif 000029
【０１４７】
【表６】
2014137541.tif 000030
【０１４８】
【表７】
2014137541.tif 000031
【０１４９】
〔比較例１〜１０〕
実施例１において、構成要素βを用いず、構成要素α、構成要素γ、ポリカーボネート樹脂Ａ・ポリエステル樹脂Ｂおよび溶剤の種類を表８に示すように変更した以外は、実施例１と同様に電子写真感光体を製造した。評価結果を表１４に示す。
【０１５０】
〔比較例１１〜２５〕
実施例１において、構成要素βを構成要素β以外の化合物に変更し、構成要素α、構成要素γ、ポリカーボネート樹脂Ａ・ポリエステル樹脂Ｂおよび溶剤を表８に示すように変更した以外は、実施例１と同様に電子写真感光体を製造した。評価結果を表１４に示す。
【０１５１】
【表８】
2014137541.tif 000032
【０１５２】
〔参考例１〕
実施例１において、構成要素αを下記に示すＣＴＭ−６およびＣＴＭ−７に変更した以外は、実施例１と同様に電子写真感光体を製造した。評価結果を表１５に示す。
【０１５３】
【化２２】
2014137541.tif 000033
【０１５４】
〔参考例２〜３〕
参考例１において、構成要素γ、ポリカーボネート樹脂Ａ・ポリエステル樹脂Ｂおよび溶剤の種類を表９に示すように変更した以外は、参考例１と同様に電子写真感光体を製造した。評価結果を表１５に示す。
【０１５５】
【表９】
2014137541.tif 000034
【０１５６】
【表１０】
2014137541.tif 000035
【０１５７】
【表１１】
2014137541.tif 000036
【０１５８】
【表１２】
2014137541.tif 000037
【０１５９】
【表１３】
2014137541.tif 000038
【０１６０】
【表１４】
2014137541.tif 000039
【０１６１】
実施例と比較例の対比から、電子写真感光体の表面層に構成要素α、構成要素βおよび構成要素γを含有することにより、初期の摩擦係数の低減と、プラスメモリーの抑制を両立する効果が得られていることが示されている。
【符号の説明】
【０１６２】
１  電子写真感光体
２  軸
３  帯電手段
４  露光光
５  現像手段
６  転写手段
７  クリーニング手段
８  定着手段
９  プロセスカートリッジ
１０  案内手段
Ｐ  転写材  
【図１】
2014137541.tif 000049
【図２】
2014137541.tif 000050